(57)【特許請求の範囲】
【請求項１】
電気化学セル用のセパレータであって、
多孔質のサポート上に接着された多孔質の複合層を含み、この複合層は、
電気化学的に安定なポリママトリックス中に、１μｍより小さな粒子サイズを有する電気化学的に安定な無機物の粒子を含み、この複合層は少なくとも二峰性の孔の分布を有し、第１のより小さなサイズの孔は、複合層中に実質的に均一に分布し、１またはそれ以上のより大きなサイズの孔は、複合層中にランダムに分布し、孔の大きさはナノスケールであるセパレータ。
【請求項２】
第１のより小さな孔のサイズは、５〜１００ｎｍの範囲である請求項１に記載のセパレータ。
【請求項３】
より大きな孔のサイズは、１００〜５００ｎｍの範囲である請求項１に記載のセパレータ。
【請求項４】
より大きな孔のサイズは、１００〜２００ｎｍの範囲である請求項１に記載のセパレータ。
【請求項５】
粒子は、実質的に単分布であり、１０〜５００ｎｍの範囲の粒子サイズを有する請求項１に記載のセパレータ。
【請求項６】
粒子は、実質的に単分布であり、１０〜５０ｎｍの範囲の粒子サイズを有する請求項１に記載のセパレータ。
【請求項７】
粒子は、実質的に単分布であり、１０〜２０ｎｍの範囲の粒子サイズを有する請求項１に記載のセパレータ。
【請求項８】
複合層は、２５％より大きな細孔容積率を有する請求項１に記載のセパレータ。
【請求項９】
複合層は、無機物の粒子とポリマバインダを、９５：５から３５：６５の無機物粒子：ポリマの重量比で含む請求項１に記載のセパレータ。
【請求項１０】
複合層は、無機物の粒子とポリマバインダを、６５：３５から４５：５５の重量比で含む請求項１に記載のセパレータ。
【請求項１１】
ポリマは、Ｌｉイオンセルと電気化学的に互換性のあるポリマを含む請求項１に記載のセパレータ。
【請求項１２】
ポリマは、ラテックスポリマおよびポリフッ化ビニリデンベースのポリマからなる群から選択される請求項１に記載のセパレータ。
【請求項１３】
無機物材料は、シリカ、アルミナ、天然および人工のゼオライト、および他の電気化学的に安定な、適切な粒子サイズの無機物粒子からなる群から選択される請求項１に記載のセパレータ。
【請求項１４】
シリカは、ヒュームドシリカを含む請求項１３に記載のセパレータ。
【請求項１５】
セパレータは、２μｍから４０μｍの範囲の総膜厚を有する請求項１に記載のセパレータ。
【請求項１６】
セパレータは、１０μｍから２０μｍの範囲の総膜厚を有する請求項１に記載のセパレータ。
【請求項１７】
サポートは、電極を含む請求項１に記載のセパレータ。
【請求項１８】
サポートは、ポリマシートを含む請求項１に記載のセパレータ。
【請求項１９】
複合層は、実質的にクラックや欠陥を有しない請求項１に記載のセパレータ。
【請求項２０】
欠陥の無いセパレータ膜を準備する方法であって、
欠陥は、セルを短絡し、または電気化学セルの受容できない高いリーク電流を形成する、またはそうでなければセル電流の循環やパルスの性能を低下させる不連続として定義され、この方法は、
溶融温度を有するポリマ、ポリマ用の溶媒、および溶媒中に分布された無機物材料を含む塗布溶液を準備する工程と、
多孔質のサポートを準備する工程と、
サポートの表面に膜を形成するために、各堆積工程後に加熱して乾燥しながら複数の塗布溶液層を塗布する工程であって、それぞれの層は最終厚さの一部を堆積する工程と、
応力緩和のために、膜を所望の厚さにする工程と、を含み、
これによりポリマと無機物とを含む多孔質のボディがサポートの表面上に堆積され、ボディは実質的にクラックおよび他の欠陥を有さず、
ボディは、１μｍより小さな粒子サイズを有する無機物の粒子を含み、ボディは少なくとも二峰性の孔の分布を有し、
第１のより小さなサイズの孔は、ボディ中に実質的に均一に分布し、１またはそれ以上のより大きなサイズの孔は、ボディ中にランダムに分布し、
孔の大きさはナノスケールである方法。
【請求項２１】
更に、応力緩和処理工程に先立って、層から溶媒を除去する工程を含む請求項２０に記載の方法。
【請求項２２】
応力緩和処理工程は、ポリマが軟化するように加熱する工程を含む請求項２０に記載の方法。
【請求項２３】
請求項１のセパレータ膜を含む電極。
【発明の詳細な説明】
【著作権情報】
【０００１】
この特許の開示は、著作権保護された材料を含む。著作権者は、米国特許商標庁（ＵＳＰＴＯ）のファイルまたは記録に表された特許書類または特許明細書の、いずれの者による複写には異議を申し立てないが、それ以外は著作権を保留する。
【参照による援用】
【０００２】
ここで引用された全ての特許、特許出願、および出版物は、参照されることによりその全体がこれに取り込まれて、ここで述べる発明がなされた日における、当業者に知られた技術水準をより全体的に記載する。
【相互参照】
【０００３】
本出願は、２００７年８月２１日に出願された米国仮出願６０／９５７，１０１の通常出願である。
【技術分野】
【０００４】
本発明は、一般に電気化学セルに関する。特に、本発明は、電池セルに関する。更に、本発明は、電気化学電池セルのためのセパレータ膜に関する。
【発明の背景】
【０００５】
セパレータ膜は、電池の重要な構成要素である。それらの膜は、電池のアノードとカソードの接触を防止するとともに電解質はそこを通る。加えて、サイクル寿命や電力のような電池性能の特性は、セパレータの選択により大きく影響される。安全性もセパレータの特性に関連し、所定のセパレータは、アノードにおけるＬｉ金属めっきの発生やデンドライトの形成を低減するものとして知られる。
【０００６】
電池のセパレータ膜は、いくつかの例では、多孔質ポリマ材料のボディから形成される。他の例では、セパレータ膜は、ファイバや粒子材料のボディからなり、そのような材料は、ガラスファイバ、アスベストのようなミネラルファイバ、セラミック、合成ポリマ、およびセルロースのような天然ポリマを含む。
【０００７】
現在使用されているセパレータ膜には多くの問題が存在する。そのような膜材料は、しばしば高価であり、一般的な電池システムは比較的大量の膜を用いるため、膜のコストは全体の電池のコストの重要な部分となる。従来技術のリチウムイオンセルで用いられた典型的なセパレータ膜は、ポリエチレンやポリプロピレンのようなポリマから形成され、それらはウエットプロセスまたはドライプロセスのいずれかで形成される。ウエットプロセスでは、異なるモル重量のポリマと油が最初に混ぜられ、続いて溶融押し出しされて膜を形成する。膜は、続いて引き抜き（ウエット）工程が行われ、この工程で油／低モル重量ポリマが、より高いモル重量の固体膜から引き抜かれて多孔質の膜を残す。３層膜を形成するドライプロセスでは、ポリマ膜のセパレータ層が積層され、引っ張られ、そしてアニールされて方向が揃った結晶を有するポリマ構造を提供する。シートは、続いて急激に一軸に引っ張られて有孔となる。類似のプロセスが、単層膜のドライプロセスに使用される。それらのプロセスは比較的高価で、形成された膜は、それゆえに、平方メートルあたり数ドル程度のコストを有する。セパレータの高いコストは、最終のセルの高コストにつながる。膜のコストの低減は、電池のコスト全体の十分な節約につながる。加えて、ポリマセパレータは、通常の動作温度を超えて温度が上昇した場合もその大きさや形状を維持して、アノードとカソードの間の継続的な物理的分離を確実にしなければならない。多くのセパレータは、高い温度で許容しがたく縮み、許容しがたく２つの電極を互いに接触させ、これによりセルを急速に放電させて、更にセルの温度とともに危険を増加させる。セパレータにとって、形状や最初のサイズを維持して、高温で電極が接触するのを防止することは、重要な安全上の特徴である。
【０００８】
無機物の複合材料は、セパレータとして用いられてきた。そのような複合セパレータは、シリカ（又は他のセラミック）フィラ材料とポリマバインダを含む。フィラおよびバインダは、混ぜられて押し出され複合シートを形成し、揮発性の成分は引き抜きまたは蒸発により除去され、多孔質ボディを形成する。他の例は、フィラとバインダを混合して、ドクターブレード、ロール塗布、またはスクリーン、ステンシル印刷またはグラビアのような、様々な塗布手段により基板に適用される混合物を形成する。多くの場合、複合セパレータ材料は、非常に高い含有量の無機物フィラを含む。いくつかの場合、セパレータは、機械的特性のような貧弱な特性を示す。
【０００９】
低価格の電池セパレータ膜材料が、デンドライトのブリッジを防止するのに効果が無く、それゆえに比較的厚くしなければならない。しかしながら、この膜厚は電池の内部抵抗を増加させ、これによりその効率を低下させ、また電池サイズを大きくする。加えて、様々なセパレータ材料は脆弱であり、この脆弱性は電池システムの製造を複雑にし、セルの製造コストを高くし、もしかすると安全性も妥協するかもしれない。
【００１０】
このように、効率的で、低コスト、安全、および使用が容易なセパレータ膜が必要である。
【発明の概要】
【００１１】
電気化学セルのセパレータについて述べる。このセパレータは、無機物の粒子と重合体のバインダとの複合物である。セパレータ複合材料は、コストが低く、セパレータ膜構造として高い特性を提供する機能を有し、優れた電極への接着性を有し、Ｌｉのめっきを減らすことで安全性を改良する。それらの高い次元の高温での安定性は、安全性を増加させる。更に、膜材料は、電池の電極上に直接被覆され、これにより製造および取り扱い手続を簡略化しても良い。電極／膜アセンブリは、層の間で優れた接着性を示し、巻かれ、曲げられ、撓まされ、または変形させた場合でさえも、その基板（電流コレクタ）から剥がれない。
【００１２】
一の形態では、電気化学セルのためのセパレータは、多孔質のサポートの上に接着された多孔質の複合層を含み、この複合層は、電気化学的に安定なポリママトリックス中に、１μｍより小さな粒子サイズを有する電気化学的に安定は無機質の粒子、この複合層は少なくとも二峰性の孔の分布を有し、第１の、より小さなサイズの孔は、層中に実質的に均一に分布し、１またはそれ以上の、より大きなサイズの孔は、層中にランダムに分布し、孔の大きさはナノスケールである。
【００１３】
本発明の他の形態では、電気化学セル中で使用するための電極／セパレータアセンブリは、電流コレクタと、電流コレクタに接着された多孔質の複合電極層であって、少なくとも電気活性な粒子とバインダとを含む電極層と、ポリママトリックス中に実質的に均一に分布した無機質の粒子を含んでナノ細孔を形成し、少なくとも２５％の細孔容積率（pore volume fraction）を有する、多孔質複合セパレータ層とを含み、セパレータ層は、２つの層の間の境界で溶媒接着（solvent weld）により電極層に固定され、接着は、バインダとポリマとの混合物を含む。
【００１４】
一の具体例では、セパレータは、単峰性の孔サイズの分布を有し、孔のサイズは、５〜５００ｎｍの範囲内の値である。
【００１５】
一の具体例では、セパレータは、単峰性の孔サイズの分布を有し、第１のより小さな孔のサイズは、５〜１００ｎｍの範囲内である。
【００１６】
一の具体例では、セパレータは、単峰性の孔サイズの分布を有し、より大きな孔のサイズは、約１００〜５００ｎｍの範囲内、または約１００〜２００ｎｍの範囲内である。
【００１７】
一の具体例では、粒子は実質的に単分布であり、約１０〜５００ｎｍの範囲内、または約１０〜５０ｎｍの範囲内、または約１０〜２０ｎｍの範囲内の粒子のサイズを有する。
【００１８】
一の具体例では、層は２５％より大きな細孔容積率を有する。
【００１９】
一の具体例では、複合層は、無機物の粒子とポリマバインダを、約９５：５から約３５：６５の無機物粒子：ポリマの重量比で含み、または、複合層は、無機物の粒子とポリマバインダを、約６５：３５から約４５：５５の重量比で含む。
【００２０】
一の具体例では、ポリマは、Ｌｉイオンセルと電気化学的に互換性のあるポリマを含む。
【００２１】
一の具体例では、ポリマは、ラテックスポリマおよびポリフッ化ビニリデンベースのポリマからなる群から選択される。
【００２２】
一の具体例では、無機物材料は、シリカ、アルミナ、天然および人工のゼオライト、および他の電気化学的に安定な、適切な粒子サイズの無機物粒子、例えばヒュームドシリカからなる群から選択される。
【００２３】
一の具合例では、セパレータ層は、約２μｍから約４０μｍの範囲の総膜厚、または約１０μｍから約２０μｍの範囲の総膜厚を有する。
【００２４】
一の具体例では、電極層が、電流コレクタの上面および下面の上に設けられ、セパレータ電極は、双方の電極層の上に設けられる。
【００２５】
一の具体例では、セパレータ層には実質的にクラックや欠陥が無い。
【００２６】
他の形態では、電気化学セル用に電極／セパレータアセンブリを準備する方法は、
少なくとも電気活性な粒子とバインダとを含む多孔質の複合電極層を準備する工程と、
ポリマ、ポリマ用の溶媒系（solvent system）、および溶媒中に分布した無機物粒子を含む塗布溶液であって、溶媒系は電極層のバインダに対して少なくともいくらかの溶解度を有するように選択される塗布溶液を準備する工程と、
電極層の表面に塗布溶液層を塗布する工程であって、塗布溶液は電極層の一部を突き抜けバインダの一部を溶かす工程と、
塗布溶液総から溶媒を除去し、ポリマ中に実質的に均一に分布した無機物粒子を含み少なくとも２５％の細孔容積率を有する多孔質セパレータ層を堆積し、多孔質電極層と多孔質セパレータ層の界面に溶媒接着を形成する工程と、を含む。
【００２７】
一の具体例では、この方法は更にポリマを硬化（cure）させる工程を含む。
【００２８】
一の具体例では、硬化工程は、アセンブリを熱処理する工程を含む。
【００２９】
一の具体例では、塗布溶液中の無機物粒子とポリマとの重量比は、約９５：５から約３５：６５である。
【００３０】
一の具体例では、塗布溶液中の無機物粒子とポリマとの重量比は、約６５：３５から約４５：５５である。
【００３１】
一の具体例では、溶媒系は溶媒の混合物であり、この溶媒はバインダ用の溶媒である第１溶液と、第１溶液より劣ったバインダ用の第２溶液とを含み、第１溶液と第２溶液との比率は、塗布工程中のバインダの分解を制限するように選択される。
【００３２】
一の具体例では、溶媒系は溶媒の混合物であり、この溶媒はバインダ用の溶媒である第１溶液と、塗布溶液の粘度を増加させる第２溶液とを含み、第１溶液と第２溶液との比率は、電極層の厚さ中への塗布溶液の侵入を低減するように選択される。
【００３３】
一の具体例では、溶媒系はＮメチルピロリドンを含み、または溶媒系はＮメチルピロリドンと、アセトン、プロピルアセテート、メチルエチルケトン、およびエチルアセテートからなる群から選択される希釈溶媒と、の混合物を含む。
【００３４】
一の具体例では、塗布溶液は、電極層の厚さの９０％まで、または電極層の厚さの５０％まで、または電極層の厚さの２５％まで、または電極層の厚さの１０％まで侵入する。
【００３５】
一の具体例では、塗布は、スプレーコーティング、ドクターブレーディング、スロットダイコーティング、グラビアコーティング、インクジェット印刷、スピンコーティング、およびスクリーン印刷からなる群から選択される技術により行われる。
【００３６】
一の具体例では、電極の表面のスプレーコート工程は、電極の表面上に、複数の塗布溶液の層をスプレーコートする工程を含む。
【００３７】
一の具体例では、この方法は、更に、それぞれのスプレーコート工程の間に塗布層を乾燥する工程を含む。
【００３８】
一の具体例では、溶媒の除去工程は、溶媒を蒸発する工程、またはポリマに対して溶媒ではない材料を用いて溶媒を取り除く工程を含む。
【００３９】
他の形態では、欠陥の無いセパレータ膜を準備する方法が提供され、この欠陥は、セルを短絡し、または電気化学セルの受容できない高いリーク電流を形成する、またはそうでなければセル電流の循環やパルスの性能を低下させる不連続として定義される。この方法は、
溶融温度を有するポリマ、ポリマ用の溶媒、および溶媒中に分布された無機物材料を含む塗布溶液を準備する工程と、
サポートを準備する工程と、
サポートの表面に、各堆積工程後に加熱しながら複数の塗布溶液層を塗布する工程であって、それぞれの層は最終厚さの一部を堆積する工程と、
応力緩和のために、膜を所望の厚さにする工程とを含み、
これによりポリマと無機物を含む多孔質のボディが電極の表面上に堆積され、ボディは実質的にクラックおよび他の欠陥を有さない。
【００４０】
一の具体例では、この方法は、更に、応力緩和処理工程に先立って、層から溶媒を除去する工程を含む。
【００４１】
一の具体例では、応力緩和処理工程は、ポリマが軟化するように加熱する工程を含む。
【００４２】
他の形態では、積層された電気化学セルは、正電極層／セパレータ層／負電極層／セパレータ層の繰り返しユニットを形成するように配置されたスタック層を含み、
正電極は、正電流コレクタの両側に接着され、少なくとも電気活性な粒子とバインダとを含む多孔質の複合正電極層を含み、
負電極は、負電流コレクタの両側に接着され、少なくとも電気活性な粒子とバインダとを含む多孔質の複合負電極層を含み、
セパレータ層は、ポリママトリックス中に実質的に均一に分布してナノ細孔を形成する無機物粒子を含む多孔質の複合セパレータ層を含み、
各セパレータ層は、隣接する電極層に、セパレータ層と電極層の間の界面の溶媒接着により接着される。
【００４３】
一の具体例では、セパレータ層は約４０〜６５重量％のポリマを含む。
【００４４】
一の具体例では、セパレータ層は少なくとも２５％の細孔容積率を有する。
【００４５】
一の具体例では、セルの導電率は２０ＭΩより大きい。
【００４６】
一の具体例では、セルは電解質を含む。
【００４７】
一の具体例では、セパレータ層は、約２μｍから約４０μｍの範囲の総膜厚を有する。
【００４８】
一の具体例では、セパレータ層の無機物粒子は、実質的に単分布であり、約１０〜５００ｎｍの範囲、または約１０〜５０ｎｍの範囲の値の粒子サイズを有する。
【００４９】
一の具体例では、セパレータは孔サイズの分布を有し、孔サイズは５〜５００ｎｍの範囲内の値である。
【００５０】
一の具体例では、セパレータ層は、無機物粒子とポリマを、約６３：３５から約４５：５５の重量比率で含む。
【００５１】
他の形態では、積層された電気化学セルを形成する方法は、
複数の、正電極層／セパレータ層／負電極層／セパレータ層の繰り返しユニットを含む積層されたセルユニットを形成する工程であって、正電極層は正電流コレクタの両面に接着され、少なくとも電気活性な粒子とバインダとを含む多孔質の複合正電極層を含み、負電極層は、負電流コレクタの両側に接着され、少なくとも電気活性な粒子とバインダとを含む多孔質の複合負電極層を含み、セパレータ層は、ポリママトリックス中に実質的に均一に分布してナノ細孔を形成する無機物粒子を含む多孔質の複合セパレータ層を含む工程と、
積層されたセルユニットに熱および／または圧力を与えて、電極層とセパレータ層のバインダとポリマを軟化させ、隣接するセパレータ層と電極層を溶融させて溶媒接着を形成する工程と、を含む。
【００５２】
一の具体例では、熱および／または圧力を与える前に、セパレータ層は溶媒で濡らされる。
【図面の簡単な説明】
【００５３】
本発明は、以下の図面を参照しながら説明するが、図面は図示のみを目的とし、発明を限定することを意図するものでは無い。
【００５４】
【図１】本発明の一またはそれ以上の具体例にかかる多孔質セパレータを含む電気化学セルの概略図である。
【図２】一またはそれ以上の具体例で使用された、セパレータ膜を形成するためのスプレーコーティングプロセスのフローダイアグラムである。
【図３】一または複数のパスのスプレーコーティングプロセスで準備された、様々な膜厚の多孔質セパレータコーティングの顕微鏡写真である。
【図４】ナノスケールで二峰性の孔サイズの分布を示す、一またはそれ以上の具体例にかかるスプレーコートされたセパレータ膜の顕微鏡写真である。
【図５】複合セパレータコーティングまたは自立したセパレータ膜のいずれかを有するポーチセルを用いたテスト試料と比較試料の、完全な放電に対する異なる放電速度（Ｃ／１０−３００Ｃ）における、最初の放電％のプロットであり、本発明の一またはそれ以上の具体例にかかるこのセパレータ膜は、高出力用に高コストで特別に設計される。
【図６】本発明の一またはそれ以上の具体例にかかる、角柱のセルを用いたテスト試料と比較試料のための、高い充電速度および放電速度における、第３放電％とサイクルの関係のプロットである。
【図７】商業的に入手可能なセパレータ膜を有するポーチテストセルと比較セルの、放電容量（ｍＡｈ）と放電Ｃ速度の関係のプロットである。
【図８】一またはそれ以上の具体例にかかる多孔質の複合膜セパレータのための、孔サイズの分布を示すプロットである。
【図９】本発明の一またはそれ以上の具体例にかかる積層された電気化学セルの概略的な断面図である。
【図１０】複合セパレータを有する角柱のセルの放電容量とＣ速度との関係のプロットであり、この場合、１つの複合セパレータは他に比較して十分なクラックを有する。
【図１１】積層セルおよび積層されないセルの、初期の放電容量％とサイクルとの関係のプロットである。
【詳細な説明】
【００５５】
簡単な製造、改良された安全性、および拡大された操作性能を有する、多孔質の複合膜について述べる。多孔質の複合膜は、例えば二次Ｌｉイオン電池のような、電池のような電気化学デバイス中で、セパレータ膜として使用される。セパレータは、電極層に強い接着で形成され、一方、電極／電流コレクタアセンブリの完全性は維持される。多くの溶媒が適用されたシステムは、（以下でより詳しく検討するように）下層の電流コレクタから電極を剥がそうとするため、これは魅力的な特性である。加えて、セパレータ膜は、多孔性の範囲にわたって準備され、一方適当なイオン導電率と機械的強度を提供する。
【００５６】
図１を参照すると、例示的な電気化学セルを示し、カソード活性層１１、カソード基板または電流コレクタ１２、アノード活性層１３、およびアノード基板または電流コレクタ１４を含む。カソードおよび／またはアノードの活性層は、一般には、電極活性材料、導電性添加物、およびポリマバインダを含む多孔質の微粒子複合物を含む。多孔質の複合セパレータ１５は、電極層を分離する。液体の電解質は、多孔質のセパレータ膜中に浸透する。電流コレクタは、そのそれぞれの電極と接触して、電気化学セルの充電および放電サイクル中に電流が流れるようにする。セルは、積層されまたは互いに巻かれて、角柱または螺旋状に巻かれた電池を形成する。その場合、電極は、両側が電気活性層により覆われる。
【００５７】
ここで使用されたように、「カソード」および「正電極」は、交換可能なように用いられる。またここで使用されたように、「アノード」および「負電極」も交換可能なように用いられる。
【００５８】
また、ここで使用されたように、「粒子サイズ」は凝集した粒子（aggregate particles）のサイズをいう。凝集した粒子は、溶融した最初の粒子の枝分かれ鎖（branched chain）をいう。凝集した粒子のサイズは、凝集した粒子の平均の最大直径をいい、凝集した粒子を形成する最初の粒子ではない。凝集（aggregate）は、更に、塊（agglomerate）とは区別され、これは、分散可能な凝集の緩い結合である。
【００５９】
「ナノスケール」により、５００ｎｍより小さい、好適には１００ｎｍより小さいことを示す。
【００６０】
カソード層１１は、多孔質の複合微粒子層でも良い。カソード活性層材料は、従来の、リチウムイオン二次電池用のカソード活性材料、例えばリチウム−遷移金属−フォスフェイト化合物、ＬｉＣｏＯ２、ＬｉＮｉＯ２またはＬｉＭｎ２Ｏ４等でも良い。リチウム−遷移金属−フォスフェイト化合物は、選択的に金属、半金属、またはハロゲンでドープされても良い。正の電気活性材料は、かんらん石構造（olivine structure）の化合物ＬｉＭＰＯ４でも良く、ここで、ＭはＶ、Ｃｒ、Ｍｎ、Ｆｅ、Ｃｏ、およびＮｉの１またはそれ以上であり、化合物は、選択的にＬｉ、Ｍ、またはＯのサイトにドープされても良い。Ｌｉサイトの欠陥は、金属または半金属の添加により補償され、Ｏサイトの欠陥は、ハロゲンの添加により補償される。
【００６１】
正の電気化学材料を含む正電極は、緻密化またはカレンダ工程の後に、窒素吸着ＢＥＴ（Brunauer-Emmett-Teller）法を用いて測定した電極の比表面積が、１０ｍ２／ｇより大きく、または２０ｍ２／ｇより大きくなる。いくつかの具体例では、カソード活性材料は、１０ｍ２／ｇより大きい、または１５ｍ２／ｇより大きい、または２０ｍ２／ｇより大きい、または３０ｍ２／ｇより大きい比表面積を有する粉体または微粒子を含む。正電極は、電流コレクタの両面上で、１２５μｍより小さい、例えば約５０μｍと約１２５μｍの間、または約８０μｍと約１００μｍの間の膜厚を有し、約４０体積％と７０体積％との間の細孔容積率を有する。活性材料は、一般には約１０〜２０ｍｇ／ｃｍ２で、典型的には約１１〜１５ｍｇ／ｃｍ２で加圧される。
【００６２】
アノード層１３は、また多孔質の複合微粒子層でも良い。一の具体例では、負の活性材料は、炭素質の材料またはリチウム層間化合物である。ここでは、例は、チタン酸リチウムで、図５および図６で使用される。炭素質の材料は、非グラファイトまたはグラファイトでも良い。黒鉛化された自然または人工の炭素は、負の活性材料として用いられる。非グラファイトカーボン材料またはグラファイトカーボン材料を用いても良く、天然グラファイト、球状天然グラファイト、メソカーボンマイクロビーズのようなグラファイト材料、および中間相カーボンファイバのようなカーボンファイバが、好適には使用される。炭素質の材料は、約２５μｍより小さい、または約１５μｍより小さい、または約１０μｍより小さい、または約６μｍに等しいまたはより小さい、（レーザ散乱法で測定した）数値の粒子サイズを有する。
【００６３】
いくつかの具体例では、負の活性材料は、窒素吸着ＢＥＴ（Brunauer-Emmett-Teller）法を用いて測定した電極の比表面積が、約２ｍ２／ｇより大きく、または約４ｍ２／ｇより大きく、または約６ｍ２／ｇより大きい比表面積を有する粉体または微粒子からなる。負電極は、電流コレクタの両側の上に７５μｍより小さな膜厚、例えば約２０μｍから６５μｍの間、例えば約４０μｍから５５μｍの間を有し、約２０重量％と４０重量％の間の細孔容積率を有する。活性材料は、一般には約５〜２０ｍｇ／ｃｍ２、または約４〜５ｍｇ／ｃｍ２で加圧される。
【００６４】
電気活性な材料、導電性添加物、およびバインダが混ぜられ、その層を通りリチウムが速く拡散する多孔質の複合電極層を形成する。炭素や金属相のような導電性添加物は、電気化学的な安定性可逆ストレージ容量、または速度能力を改良するために含まれる。例示的な導電性添加物は、カーボンブラック、アセチレンブラック、気相成長カーボンファイバ（ＶＧＣＦ）およびフラーレンカーボンナノチューブを含む。導電性添加物は、電極全体の固体成分の重さに対して約１％〜５％の範囲で存在する。電極で使用されるバインダは、非水電解質セル用のバインダとして使用されるいずれかの好適なバインダで良い。例示的な材料は、ポリフッ化ビニリデン（ＰＶＤＦ）系ポリマ、例えばポリ・フッ化ビニリデン（ＰＶＤＦ）およびそのヘキサフルオロエチレンとの共重合体および三元重合体、テトラフルオロエチレン、クロロトリフルオロエチレン、ポリ・フッ化ビニル、ポリテトラエチレン（ＰＴＦＥ）、エチレン−テトラフルオロエチレン共重合体（ＥＴＦＥ）、ポリブタジエン、シアノエチルセルロース、カーボオキシメチルセルロース、およびそのスチレン−ブタジエンラバーとの混合物、ポリアクリロナイトライド、エチレンプロピレンジエン三元重合体（ＥＰＤＭ）、スチレン−ブタジエンラバー（ＳＢＲ）、ポリイミド、エチレン−ビニルアセテート共重合物である。
【００６５】
カソード電極層および／またはアノード電極層は、適切なキャスティング溶媒中に均一に分布した、適切な電気活性な成分と導電性添加物を含む半液体ペーストを、電流コレクタフォイルまたはグリッドの両側に適用し、適用された正電極成分を乾燥させて作製される。アルミニウムフォイルや延ばされた金属グリッドのような金属基板は、電流コレクタとして使用される。電流コレクタへの活性層の接着を改良するために、例えば薄いカーボンポリマインターコーティングのような接着層が適用される。乾燥させた層はカレンダされて均一な厚さと密度の層を形成する。
【００６６】
セパレータ膜１５は、無機物フィラ（またはセラミック）粒子およびポリマを含む多孔質の複合材料である、セパレータは、無機物フィラ材料とポリマを、非常に均一に分布させて形成され、即ち、膜を通って、ポリマと無機物フィラ材料の不均一な分布は認められない。実質的のどの膜の領域も、大部分のポリマまたはセラミック材料の認められる領域を有さない。この非常に均一な分布は、高倍率の典型的なＳＥＭ電子顕微鏡でさえも観察される。分離材料は、電気化学セル中で使用された場合、電気的に絶縁であるべきである。
【００６７】
電気化学セル用のセパレータ膜は、ポリマ、ポリマのための溶媒系、および溶媒中に分布したセラミック材料を含む塗布溶液を用いて、電極上に直接形成しても良い。電極上の溶液からのセパレータ膜成分の応用は、２層の間の耐久性のあるボンドを提供する。セパレータ前駆体溶液は、電極の表面に塗布され、液体層を形成する。溶媒はこの層から除去されて、ポリマとセラミック材料を含む多孔質の固体ボディを残す。最後にこのポリマが、所定の時間、ポリマの溶融温度（Ｔｍ）またはガラス遷移温度（Ｔｇ）より高い温度に加熱されて、硬化する。この結果、セパレータ膜が電極の表面上に直接接続され、膜は、電極活性像に対して普通でない良好な接着を有する。この優秀な接着は、電極とセパレータ膜の間の界面抵抗を低減することにより特性を改良する。
【００６８】
改良された接着は、多孔質のセパレータ膜を保存するのに用いられる溶媒系の中の電極バインダの溶解度に起因する。溶媒は、下層の電極層のバインダを溶かし、バインダは膨らみ、形成された多孔質複合材料と混じる。他の具体例では、多孔質複合材料中のポリマは、高い温度でアニールされ、下層の電極層とともに、セパレータ膜層のポリマ成分が溶融し溶解する。この方法の、隣接した多孔質の複合電極層へのセパレータ膜の接着は、「溶媒接着（solvent welding）」と呼ばれる。溶媒接着では、電気活性層およびセパレータ膜層の双方の中のバインダに対して共通な溶媒がポリマを溶かし、溶液中でこれらを混合させる。溶媒が除去された場合、ポリマは再度堆積し、双方の層からの粒子をより効果的に接続する。他の具体例では、バインダは同じ温度レジームで溶融または軟化し、２つのポリマバインダは、溶解よりむしろ軟化により混じる。
【００６９】
セパレータ部材は、いずれの基板に対しても適用可能である。それは一の電極に所望の総膜厚で適用でき、またはアノードとカソードの双方を、同様または異なった成分や膜厚の多孔質の複合材料層で覆うことができる。セパレータ膜は、２〜４０μｍの範囲の厚さを有する。カソードとアノードの双方が多孔質の複合層で覆われた場合、双方の層から堆積する量を減らすことができる。例えば、約２０μｍの複合材料のセパレータの形成を望む場合、カソードとアノードの双方は、所望の量の実質的に半分の層膜厚で覆うことができる。イオン導電性を増加させ、セルの容量を増やすため、セパレータ層は可能な限り薄くすること望まれる。導電性を改良するために、セルの空隙率は高いこと望ましい。しかしながら、空隙率は、機械的強度を犠牲にする。例えば約５００ｎｍより小さい、均一で相互接続されたナノスケールの孔を有する複合材料は、イオン導電性と機械的強度の双方を提供する。
【００７０】
いくつかの具体例では、セラミック粒子は、５０〜２００ｍ２／ｇより大きい比表面積を有する。一または複数の具体例では、セラミック粒子は、例えば単分布のような、実質的に均一な粒子サイズを有し、粒子サイズは１μｍより小さい。一またはそれ以上の具体例では、粒子サイズは、約１０ｎｍ〜５００ｎｍ、または１０ｎｍ〜２００ｎｍ、または約１０〜２０ｎｍである。
【００７１】
一またはそれ以上の具体例では、無機物粒子は、ポリマと組み合わされた連続層を形成し、単峰性の孔サイズ分布を提供する。ポリマは、無機物材料の自由流動性のセパレータ粒子と結びつき、粒子はポリマ中に良好に分布する。ポリマは、無機物成分と密接に混合し、連続構造を形成する。一またはそれ以上の具体例では、ポリマは、セラミック粒子の周囲に、実質的に連続したコーティングを形成し、例えばＳＥＭを用いて高解像度で観察した場合、有機物粒子の領域とポリマの領域より、むしろ一つの第１のビルディングブロック（building block）を有するような構造（相や材料の分離の無い）となる。孔サイズは、約５ｎｍ〜５００ｎｍの範囲である。全体の孔体積は、所望のレベルのイオン導電性を提供するのに十分であり、一般には少なくとも２５％であるが、５０％より大きく、または７５％より大きく、またはある例では９０％までとなる。所定の範囲のヒュームドシリカ（バランスＰＶＣＦ）を含む、成分の例示的な空隙率測定が、表１に示される。
【００７２】
表１：総空隙率％と組成の関係
0005426551.tif 000002
【００７３】
一またはそれ以上の具体例では、有機物粒子はポリマと組み合わされて連続した層を形成し、（少なくとも）二峰性のナノスケールの孔サイズを提供する。一またはそれ以上の具体例では、セパレータ膜は、約５〜１００ｎｍ、または約５〜５０ｎｍ、または約５〜１０ｎｍの範囲の値を有する。この狭い粒子サイズの分布は、実質的に単峰性のナノスケールセラミック粒子の、実質的に均一なパッキングから起きると信じられる。一またはそれ以上の具体例では、セパレータ膜層は、層中にランダムに分布した第２のより大きなナノスケールの孔サイズと、同じ層中に実質的に均一に分布した第２のより小さなナノスケールの孔サイズとを含む。第１のナノスケールの孔サイズより大きな孔サイズは、約１００〜５００ｎｍ、または約１００〜２００ｎｍの値を有し、約５〜２５ｎｍの範囲に渡る。
【００７４】
特別な操作のモードに縛られるものではないが、より小さな孔サイズは、塗布溶液のスラリ形成中に、例えば正方晶の凝集のような凝集から形成されると信じられ、これは、そうでなければナノスケールのセラミック粒子の均一な被覆堆積を中断する。一またはそれ以上の具体例では、最小から最大の孔サイズの中間である孔サイズでも良い。例示では、中間の孔サイズの分布は、約１０〜４００ｎｍの範囲となる。
【００７５】
図４は、本発明の一またはそれ以上の具体例により準備された多孔質セパレータのＳＥＭ顕微鏡写真である。高倍率では、図４の顕微鏡写真中で見られるように、複合材料層は、１つの型のポリマ／無機物の一次のユニットに基づく孔サイズの分布を示し、これは均一と信じられる。孔サイズの分布は二峰性を示し、より細かなナノ多孔質構造（ｃａ．１０ｎｍ）である背景の孔サイズ４１０の上の層の中に、ランダムに分布した比較的大きな孔４００（典型的には、ｃａ．１００ｎｍ〜２００ｎｍであるが、１ミクロンよりは小さい）を有する。ポリマと、セラミック粒子の非常に均一な混合が見られ、ポリマのみやセラミックのみの区別された領域は見られないか、または非常にまれである。孔サイズと孔サイズの分布は、従来の方法を用いて決定しても良い。例では、差動走査熱量計による熱ポロメトリ、水銀ポロシメトリ、液体変位法、およびガス吸着技術を用いて孔サイズを決定しても良い。ポロシメトリ（porosimetry）は、孔直径、総孔堆積、表面積、および密度を決定するのに使用される技術である。技術は、ポロシメータの使用を通じた、高温で材料中への濡れていない液体（しばしば水銀）の侵入を含む。孔サイズは、液体の表面張力の対抗力に反して、孔の中に液体を入れるのに必要な外部圧力に基づいて決定される。この技術は、以下の例で、セパレータ膜の孔サイズの決定に使用される。
【００７６】
多くの材料が、多孔質のセパレータ膜の準備に使用される。特別の電池システムの化学と互換性のあるそれらのポリマから、このポリマは選択された。ポリマは、電気的に絶縁であり、電解質溶媒中で低い溶解度を示し、セル中で化学的および電気化学的に安定でなければならない。ポリマは、単体のポリマまたはポリマの混合でも良い。例示的な材料は、ポリフッ化ビニリデン（ＰＶＤＦ）系ポリマ、例えばポリフッ化ビニリデン（ＰＶＤＦ）およびそのヘキサフルオロエチレンとの共重合体および三元重合体、テトラフルオロエチレン、クロロトリフルオロエチレン、ポリ・フッ化ビニル、ポリテトラエチレン（ＰＴＦＥ）、エチレン−テトラフルオロエチレン共重合体（ＥＴＦＥ）、ポリブタジエン、シアノエチルセルロース、カーボオキシメチルセルロース、およびそのスチレン−ブタジエンラバーとの混合物、ポリアクリロナイトライド、エチレンプロピレンジエン三元重合体（ＥＰＤＭ）、スチレン−ブタジエンラバー（ＳＢＲ）、ポリイミド、エチレン−ビニルアセテート共重合物である。他の電池システムと同様に、リチウムとリチウムイオン電池システム中で有用なポリマの１つのグループは、フッ化ポリマおよび、スチレンブタジエンおよび他のスチレン系ポリマのようなラテックスポリマを含む。ラテックスポリマ系は、ポリマ懸濁液を形成する傾向にあり、液体キャリア中で溶解しない。ポリフッ化ビニリデンの共重合体と三元重合体を含む、ポリフッ化ビニリデンポリマ複合材料は、特別な有用性を有するポリマの１つのグループである。そのような公知で入手可能な多くの材料があり、そのような材料は、混合や共重合体であるとともに、本質的に均一なＰＶＤＦを含む。一の特別な材料は、クレラ７２０８（Kurera 7208）の商標の下で販売されるＰＶＤＦ材料である。他の均等または類似の材料も同様に使用できる。例えば、アノードおよびカソードの活性層の準備のために、上で検討された材料が参照される。
【００７７】
無機物成分は、膜が組み込まれる特定の電池システムや化学と互換性のある、多くの天然または人工の材料から選択される。２またはそれ以上の好適な無機物成分の混合も考えられる。無機物成分は、セラミック材料でも良い。セラミック材料の一の特別なグループはシリカを含み、ヒュームドシリカは、用いられるシリカの一つの特別な形態である。ヒュームドシリカは、一般に親水性であり、殆どの電解質溶液や多くの極性ポリマにより容易に濡れる。一またはそれ以上の具体例で使用される材料は、おおよそ２００ｍ２／ｇの表面積を有する。粒子は非常に小さく、典型的には直径が約５００ｎｍより小さく、または直径が２００ｎｍより小さく、より典型的には約１０〜２０ｎｍである。一またはそれ以上の具体例では、セラミック材料は、狭い粒子サイズ分布と実質的に球形状を有するヒュームドシリカである。ヒュームドシリカは、シリコンテトラクロライド（ＳｉＣｌ４）の注意深く制御された反応で準備され、高度に制御可能で、狭い粒子サイズの分布となる。一の具体例では、約１４ｎｍの粒子サイズを有するヒュームドシリカが用いられる。
【００７８】
他のシリコン化合物は、例えばポリヘドラル・オリゴメリック・シレスクイオキサン（ＰＯＳＳ）のような、膜のセラミック成分と使用でき、これらは、この説明の文脈中ではセラミック材料として考えられる。他のセラミック材料は、天然および人工のゼオライト、アルミナ、チタニア等を含む。加えて、適当な大きさの他の電気化学的に安定な無機物粒子、例えばＭｇＯ、ＣａＣＯ３や他の金属炭化物、ジルコニア、シリコンフォスフェイトおよびシリケイトも用いることができる。セラミック材料は、単体または組み合わせの双方として使用でき、均一または混合されたサイズおよび形状を有する。
【００７９】
ポリマと無機物材料の比率は、比較的広い範囲で変化できる。幾つかの例では、セラミックのポリマに対する比は、重量ベースで、９５：５から３５：６５の範囲である。一の特別な例では、膜は、重量ベースで、おおよそ６５％のヒュームドシリカと３５％のＰＶＤＦを含む。一またはそれ以上の具体例では、塗布溶液の固体の重さは、約１重量％から約２０重量％、または約３重量％から約１０重量％である。
【００８０】
十分な量の無機物ポリマ成分の存在は、従来技術の複合物から区別され、より圧倒的な無機物（＞９０：１０）の量で、一般には、十分に大きいサイズのセラミック材料を用いる。特別なモードの操作に縛られるものではないが、ポリマ無機物は、無機物フィラ材料の実質的に球状の粒子のパッキングにより、与えられた空隙率を妨げることなく、可撓性と機械的強度を与えると仮定される。より高いポリマレベルは、多孔性のセパレータ膜を用いて準備された電気化学セル中で、隣接する多孔質総の溶融接合を促進する。
【００８１】
塗布溶液の準備に使用された溶媒系は、その中で、塗布溶液の少なくとも１つの成分が、ポリマ成分を溶かすことができる、溶媒系を含んでも良い。ポリマの溶解ができない場合には、好適な第２のまたは更なる成分が使用されても良く、追加の成分は、第１の溶剤と高い混和性を有する。好適には、溶媒は、続く処理工程で、比較的に容易に除去できる。ＰＶＤＦ系膜との関係で有用性を有することが見出された一の溶媒は、Ｎ−メチルピロリドン（ＮＭＰ）を含み、ＮＭＰは、適当なスラリーレオロジを得るために、例えばアセトン、エチルアセトン、およびプロピルアセテートのような他の溶媒と混ぜても良い。例として、異なる沸点の溶媒が使用されて、溶媒の蒸発速度と、これにより液体スラリの乾燥中に発生する膜応力が制御される。本発明の一の実行に使用された一の特定の溶媒混合物は、重量ベースで、３０：７０のＮＭＰ／アセトンの混合物を含む。他は、７０％のプロピルアセテート、メチルエチルケトン（ＭＥＫ）またはエチルアセテートを有する３０％のＮＭＰを含む。複合スラリは、比較的均一な懸濁液であり、変形の無い場合には比較的安定である。
【００８２】
一またはそれ以上の具体例では、溶媒系は、セパレータ膜が、隣接する電極層に対して、電流コレクタからの電極層の望まない剥離無しに、強固な接着ができるように選択される。電極層が堆積された場合、電流コレクタの表面は、電極の接着を促進するように処理しても良い。加えて、ポリマバインダは、電極粒子が電流コレクタ表面に接着するのを促進する。しかしながら、もし、セパレータ膜を形成するのに使用される溶媒系の溶解特性が非常に強い場合、または溶媒の電極中への浸透性が非常に高い場合、完全にまたは実質的に電極層のバインダを分解し、これにより電極層を電流コレクタから剥離する。剥離の影響は、非常に大きく、電極／セパレータ膜アセンブリを使用不可能にする。
【００８３】
このように、一またはそれ以上の具体例では、溶媒系は、電極層中のバインダの溶解度を制限するように選択される。これは、セパレータ膜のためのキャスティング溶液中のポリマと溶媒系の適当な選択によって行われ、溶媒系はセパレータポリマについては良好な溶解度を有するが、電極層のバインダについてはより低い溶解度を有する。一またはそれ以上の具体例では、これは、電極バインダを溶かす溶媒の量を制限する溶媒系を提供することにより達成しても良い。例のとしては、溶媒は、より低いバインダに対する溶解度を有する第２の溶媒と混ぜられる。一またはそれ以上の具体例では、溶媒系の５０体積％より少ない、または３０体積％より少ない量が、バインダを溶かす溶媒である。
【００８４】
他の具体例では、電極層とセパレータ層に対して同じポリマが使用される。これは、双方の材料に対して、溶媒が同じ溶解効果を有することを意味する。溶媒系は、電極から電極層が剥離するのを防止する他の方法で調整されても良い。他の具体例では、溶媒系の粘度が、キャスティング溶液が電極層の中に侵入するのを防止または減少するように調整される。一またはそれ以上の具体例では、キャスティング溶液は電極層との界面に残り、電極層の中に実質的に侵入しない。例では、電極層の膜厚の９０％より多く、または７５％より多く、または５０％より多く、または２５％より多く、または１０％より多くは侵入しない。
【００８５】
溶液の粘度（およびそれにより溶液の侵入）を制御する方法は、塗布溶液の固体量を制御する工程を含む。ロールコーティングのタイプのコンマコータ（comma coater）を用いる場合、低い固体量の塗布溶液は剥離につながる。固体の割合、それゆえに粘度を増やすことで、剥離が防止できる。例えば、ここで述べた、ヒュームドシリカ／ＰＶＤＦ／ＮＭＰ／アセトン系では、５．５％の固体は剥離につながり、８％の固体はより少ない剥離につながり、一方で９％の固体では剥離しない。
【００８６】
キャスティング溶液に粘度は、異なる粘度の溶媒の選択によっても調整できる。
【００８７】
スプレーコートシステムを用いる場合、良質なミストを噴射する能力は粘度に関係するため、侵入を防止できるレベルまで粘度を増加することは不可能かも知れない。１つの解決策は、所定のスラリ形成のために、より多くの液体が堆積された場合、より剥離を起こしやすいため、所定の時間中に堆積される液体の量を減らすことである。スプレーコーティングシステムでの剥離について、乾燥工程中の多くの経路が調整される。一またはそれ以上の具体例では、薄層の塗布溶液を多層堆積することで剥離が低減される。
【００８８】
無機物材料とポリマは、溶媒系の中で組み合わされ、分解したポリマ／溶媒系の中で、均一分布の無機物粒子を形成する。塗布溶液中での、ポリマと無機物材料の非常に均一な分布は、結果の膜中で、ポリマと無機物材料の非常に均一な分布を提供する。塗布溶液中で、より弱い溶媒を、より強い溶媒に混ぜることにより、ポリマと無機物フィラの懸濁液が形成される。この懸濁液は、２つの固体の親密な混合を確実にするのを助け、乾燥工程中の微粒子の分離／偏析を防止する。図４は、一またはそれ以上の具体例にかかるセパレータの走査電子顕微鏡写真（ＳＥＭ）であり、有機物ポリマと微粒子の無機物成分の均一な分布を示す。
【００８９】
塗布方法は、図２を参照しながら記載する。工程２００では、塗布溶液は、溶液溶解性または溶媒混和性ポリマ、および無機物粒子を含むように準備される。一またはそれ以上の具体例では、ポリマ、液体溶媒、および無機物成分が、低い剪断で、初期の期間、成分が完全に濡れるおよび／または解けるまで混ぜられる。好適な方法では、ポリマおよび無機物は、最初ＮＭＰ中で混ぜられ、高いレベルの分布が達成される。次に、第２の溶媒が加えられ、この混合は、所望のレオロジが得られるまで、高い剪断で行われる。所望のスラリは、大きな塊は含まず、その状態でポリマと無機物材料の分離した領域には直ぐには相分離せず、代わりに良く分布したままである。何らかの操作のモードや理論に縛られることなく、溶液レオロジは、全体の粒子の濃度と同様に、粒子サイズの分布および集塊挙動を提供する。より複雑で非対称の形状およびより多数の粒子は、溶液の粘度を増加させようとする。そのようなスラリの特性は、層の最終構造に役立つ。
【００９０】
工程２２０に示すように、塗布溶液は、続いて、電極材料の少なくとも１つの表面上に塗布される。塗布された層の厚さは、塗布溶液に粒子組成や、電気化学セルで要求される最終膜厚に依存する。他の塗布技術は、本発明の一またはそれ以上の具体例では、混合したセラミックと粒子の組成を含む組成の堆積に影響する限り、他の塗布技術を用いても良い。例示的な技術は、ドクターブレーディング、スロットダイコーティング、インクジェット印刷、スピンコーティング、グラビアコーティングおよびスクリーン印刷、または他の塗布方法を含む。塗布は、一般には、セパレータ膜層と隣接する電極層との間で、溶媒接合を提供する条件下で行われる。
【００９１】
一またはそれ以上の具体例では、塗布は、塗布器の塗布溶液の１またはそれ以上の塗布剤をその上に噴射することにより行っても良い。例では、セパレータ層は、約３〜５の塗布工程で適用され、それぞれの工程は、セパレータ層の総膜厚の約１／３から１／５を適用する。上述のように、多層の堆積は、溶媒が電極の多孔質層中に侵入するのを低減し、剥離の低減を助ける。驚くべきことに、多層工程のセパレータ層の適用は、最終層中に形成される欠陥の数を大幅に低減することが分かった。欠陥は、１ミクロンより大きな直径を有する孔、または膜中のクラックとして定義される。堆積工程は、同じ膜厚の層に適用する必要はない。このように、第１の塗布工程は、第１膜厚の層を堆積し、第２の工程は、異なる膜厚の第２の層を堆積して良い。
【００９２】
塗布に続き、工程２３０は、塗布混合物から溶媒が除去され、電極上に、ポリマ／セラミック粒子の固体の多孔質ボディを残す。溶媒は、蒸発により除去しても良く、この蒸発は、加熱および／または圧力条件の使用により助長される。いくつかの例では、溶剤は、ポリマに対して非溶剤である引き出し溶媒により引き出してもよい。そのような技術は、良く知られている。一またはそれ以上の具体例では、溶媒は選択的にそれぞれのスプレーコーティング工程後に除去され、複数のスプレーコーティング工程が用いられた場合は、複数の溶媒除去工程が導入されてもよい。
【００９３】
一またはそれ以上の具体例では、ポリマは熱可塑性であり、ガラス転移温度（Ｔｇ）を有し、溶融温度（Ｔｍ）を有しても有さなくても良い。一またはそれ以上の具体例では、サポート上にコーティングを行った後、層を硬化させることにより、層の中の応力を減らす処理が行われる。ポリマは、それらのガラス転移温度または溶融温度より高い処理により硬化し、その物理的な特性を変化させまたは拡大する（工程２４０）。硬化は、良く知られた加熱で行われる。乾燥工程と硬化工程は、一連の工程として行われても行われなくても良い。例えばＰＶＤＦのような熱可塑性ポリマの場合、硬化は、ホストポリマＴｍを超えて成分を加熱し、続いて冷却することで完了する。他の具体例では、層は、ポリマバインダのガラス転移温度に、またはそれ以上に加熱される。
【００９４】
複数工程の塗布アポローチは、セパレータフィルム中で大きなクラックが殆ど無くすことができると思われる。特別な操作のモードや理論に縛られるものでは無いが、第２のコーティングは、最初のコーティング中に形成された割れ目を埋め、クラックの欠陥を治す。複数工程コーティング法の長所は、１回のコーティングと、複数のコーティングとを用いて準備したヒュームドシリカ／ＰＶＤＦの比較により示す。１回または複数のパスのスプレーコーティング法を用いて準備した、様々な厚さの多孔質セパレータのコーティングの顕微鏡写真を示す（図３Ａ、３Ｂ、３Ｃ）。層は、真空中で８０℃で乾燥させた後、２００℃で１５分間硬化させる、同じ加熱／硬化法を用いて乾燥させた。図３Ａに示した膜は５μｍの厚さであり１回の工程で堆積され、図３Ｂに示した膜は１７μｍの厚さであり３回の工程で堆積され、図３Ｃに示した膜は１３μｍの厚さであり１回の工程で堆積された。３つのパスを用いて堆積した図３Ｂに示す膜のみ、高倍率でもクラックが無かった。例７に示すように、クラックは電気化学セルの性能を低減することがわかる。
【００９５】
先のプロセスの結果は、親密に混ぜ合わされたナノ多孔質のポリマとセラミックの特定の材料を含むセパレータ層の電極（または他の適切な基板）上への堆積である。プロセスは、電極のような支持基板上に、多孔質のセパレータ膜を形成するのに使用される。それらの膜のコーティングは、耐久性があり高い粘着力が見出される。膜で覆われた電極は電池セルに組み込まれ、このセルは、アノード電極とカソード電極の一方または双方の上にコーティングを含む。電極は、例えば電流コレクタ、正電極、セパレータ膜、負電極および電流コレクタの層を、続いて積層に組立て積層構造を曲げたり巻いたりして適当な形状にすることで電極は電池中に加工される。一またはそれ以上の具体例では、非水性の電解質が使用され、非水性の溶媒中に分布した適当なリチウム塩を含む。正電極と負電極を分ける多孔質のスペーサ中に、電解質を侵入させても良い。一またはそれ以上の具体例では、マイクロ多孔性の電気化学的な絶縁セパレータが用いられる。
【００９６】
多くの無機質の溶媒が、Ｌｉイオン電池の電解質の成分として提案され、特に、エチレンカーボネート、プロピレンカーボネート、ブチレンカーボネート、およびそれらの塩化物または弗化物の誘導体、環状炭酸エステルのファミリー、ジメチルカーボネート、ジエチルカーボネート、エチルメチルカーボネート、ジプロピルカーボネート、メチルプロピルカーボネート、エチルプロピルカーボネート、ジブチルカーボネート、ブチルメチルカーボネート、ブチルエチルカーボネート、およびブチルプロピルカーボネートのような非環式ジアルキルカーボネートエステルのファミリーが提案されている。Ｌｉイオン電池の電解質の成分として提案された他の電解質は、γ−ＢＬ、ジメトキシエタン、テトラヒドロフラン、２−メチルテトラヒドロフラン、１，３−ジオキソラン、４−メチル−１，３−ジオキソラン、ジオキシエーテル、スルホラン、メチルスルホラン、アセトナイトライド、プロピオンナイトライド、エチルアセテート、メチルプロピオネート、エチルプロピオネート等を含む。それらの非水電解質は、一般に多成分の混合物として用いられる。
【００９７】
固体またはゲル状の電解質を用いても良い。電解質は、例えばＬｉＮまたはＬｉＩのような無機物固体電解質、またはゲルのような高分子量の固体電解質でもよく、それらの材料はリチウム導電性を示す。例示の高分子量化合物は、ポリ・エチレンオキサイド、ポリ・メチルクリレートエステル系化合物、またはアクリレートポリマを含む。
【００９８】
リチウム塩として、ＬｉＣｌＯ４、ＬｉＰＦ６、ＬｉＢＦ４、ＬｉＳＯ３ＣＦ３、ＬｉＮ（ＳＯ２ＣＦ３）２、ＬｉＮ（ＳＯ２ＣＦ２ＣＦ３）２等の少なくとも１つの化合物が用いられる。リチウム塩は、０．５から１．５Ｍの濃度、または約１．３Ｍの濃度である。
【００９９】
他の具体例では、プロセスは、例えばポリマ膜のような、犠牲サポートの上に多孔質セパレータ膜を適用するのに使用される。結果の膜は、電極または他の要素に移される。多孔質の複合層は、電極上に直接形成する必要はなく、他の表面に形成しても良い。例えば、セパレータは、例えばポリマシートのような、電極上にセパレータを移動させるのに使用される犠牲サポートの上に準備されても良い。この移動は、電極基板に優れた接着を確実にするような方法で行われる。追加の製造工程が、電極表面上に直接セパレータを提供することで避けられる。
【０１００】
一またはそれ以上の具体例では、１またはそれ以上のセルアセンブリが、高い接合性と低い抵抗を有する集積ボディ中に組み込まれる。積層した電極層は、多孔性の大きな減少、クラックまたは他の欠陥の形成なしに、熱と圧力の下で積層できることが、驚くべきことに見出された。従来の理解では、電極層を溶かしまたは積層するのに必要な力は、多孔質層を劣化させ、短絡や導電性の低下（高抵抗化）を招くと予想していた。
【０１０１】
出願人は、そのように有害な影響無しに、強固な積層セルが得られることを見出した。特別な操作のモードや理論に縛られるものでは無いが、多孔質セパレータ中のより高いポリマ量は十分な材料の回復力を与え、クラックや重大な緻密化無しに積層できる。一またはそれ以上の具体例では、セパレータ層は、約４０〜６５重量％／ポリマでも良い。
【０１０２】
積層電極電気化学セルを準備するために、電極で被覆された電流コレクタとセパレータ膜が積層されて、図９に示すように積層されたアセンブリ９０が形成される。ここで同一要素は同様に符号が付されている。このように、両面にアノード層１３を有する電流コレクタ１４は、ここで記載されたように、１面に堆積されたセパレータ層１５を有する。両面にカソード層１１を有する電流コレクタ１２は、ここで記載されたように、１面に積層されたセパレータ層１５を有する。積層されたアセンブリは、様々な成分を用いて再アセンブルされる。積層（スタック）は、カソード／アノード膜アセンブリを含み、これは続いてアノード層と積層されて積層アセンブリを形成する。他の具体例では、アセンブリはカソード層と組み合わされて積層アセンブリを形成する。更に他の具体例では、カソード／セパレータ膜アセンブリと、アノード／セパレータ膜アセンブリとが用いられる。この場合、セパレータ膜層の厚さは、アノードおよびカソードのアセンブリの双方からのセパレータ膜に適合するように調整（薄膜化）される。それらは一般には同じ一致（またはカソードまたはアノード層のいずれかの追加を含む）するが、カソードおよびアノード層はいくつでも、積層中に含まれても良い。一またはそれ以上の具体例では、少なくとも２、少なくとも５、少なくとも１０、または少なくとも２０のカソード／セパレータ／アノード／セパレータの繰り返しユニットが、積層セル中で使用される。
【０１０３】
積層アセンブリは、アセンブリのバインダおよびポリマのＴｇ以上またはＴｍ以上に、例えば図９に矢印で方向を示したような加圧下で、加熱される。冷却時に、アセンブリは強固に積層され、積層プロセスにより行われた成分のセパレータ層の間の溶媒接着および溶融により、十分に低減された抵抗率を示す１つの連続したモノリシックセルを形成する。一またはそれ以上の具体例では、圧力と温度を与える前に、少量の溶媒が多孔質セパレータの表面に噴霧される。追加の溶媒は、ポリマ／バインダの溶媒和および軟化を助ける。積層は、積層された電極が剥がれて金属フォイルが露出した場合に効果的と考えられ、最も弱い結合は電極／電流コレクタであり、セパレータ／セパレータ界面ではないことを意味する。
【０１０４】
表２Ａ  積層条件の例
0005426551.tif 000003
【０１０５】
積層された電極は、電気化学的に強固であり、積層されたアノードとカソードの間で、マルチメータを用いて例えば＞２０ＭΩを示すような高抵抗で定義されるような電気的短絡は積層上で形成されない。多孔質セパレータおよび多孔質基板の双方の孔は、圧力／温度が与えられた場合、それらの形状やサイズを望むように保持する。積層の前後における電極スタックの厚さを測定して維持が見積もられる。一またはそれ以上の具体例では、膜厚の低減（間隙率の低減）は、約１０％より少ない。例示の積層セルから読まれる膜厚および抵抗の低減を表２Ｂに示す。
【０１０６】
表２Ｂ  例示の積層セルの膜厚および抵抗の測定
0005426551.tif 000004
【０１０７】
表２Ｂは、異なる積層条件で得られた、異なる多孔質のセパレータ成分（６５重量％と４５重量％のヒュームドシリカ）を有する２つの異なる積層セルのセル特性を示す。示されたように、膜厚の損失％（これは緻密化と関係する）は非常に低い。加えて、セルの全ては少なくとも２０メガオームの抵抗であり、セルの集積が維持されて、回路の短絡は起きない。
【０１０８】
図１１は、積層セルと積層されないセルの、初期放電容量％とサイクル数のプロットである。双方のセルは、積層された電極中に、６５重量％のヒュームドシリカと３５重量％のＰＶＤＦを有する複数の多孔質セパレータを含む。双方の曲線は、多くの回数で非常に少ない容量損失を示す。実際、積層されたセルは、放電容量を維持する上で少しだけ優位であり（曲線中の大きな上昇は、アーチファクトとして無視できる）、セルの電気化学および機械的な集積が、積層後も維持されていることが示される。
【０１０９】
多孔質のセパレータは、所望の機械的、電気化学的、および安全な特性を有するように形成される。例示として、一またはそれ以上の具体例にかかる、強引なサイクルを（＋Ｃ／−１０Ｃ）を行った無機物／有機物の複合セパレータは、サイクルされたセルのアノード上に、殆どＬｉはめっきされない。これに対して、標準のセパレータ膜を用いたセルでは、同様の条件下で、アノード上に十分なＬｉめっきが見られる。何らかの操作の理論に縛られることなく、一またはそれ以上の具体例にかかる通常でないナノ構造の多孔質複合セパレータは、電荷分布や物質移動に肯定的な影響を与え、これによりリチウムのめっきを減らすことができるものと仮定する。
【０１１０】
組成、膜厚、物理的特性等に関する膜の特定の性質は、膜が組み込まれる特定の電池システムに依存する。更なる記載が以下の例について示されるが、これらは記載のみを目的とし、本発明の限定を意図するものでは無い。
【０１１１】
例１：多孔質セパレータの準備
リチウムイオンセルの膜は、ヒュームドシリカとＰＶＤＦの、６５：３５の混合物から準備した。膜は、約２００ｍ２／ｇの表面積を有するヒュームドシリカを有するクレラ７２０８ＰＶＤＦのＮＭＰ溶液から準備された。シリカのポリマに対する比率は重量ベースで６５：３５であり、３０：７０（体積／体積）で混合したＮＭＰとアセトン中に、それらの固体が７％入れられてスラリとなった。このスラリは、最初、高い分布になるまで低速の軌道混合（orbital mixer）を用いて、シリカをＰＶＤＦ／ＮＭＰ溶液中に完全に混ぜ、続いて、最初低速で続いて高速の、この分布混合中に、安定した懸濁液が形成されるまで、アセトンをゆっくり加えて準備した。これは、続いて、ＨＶＬＰスプレーガンに入れられた。
【０１１２】
このコーティング組成は、リチウムイオンセル中で使用することを意図したアノードまたはカソード材料のいずれかのボディに適用された。応用の乾燥した膜厚は約２０ミクロンであり、３から５の分離した塗布で適用され、各塗布の間に、真空中で８０℃で乾燥した。例えば、それぞれが約７ミクロンの等しい乾燥膜厚を有する、３つのセパレータ塗布工程を用いて２０μｍのセパレータを形成するために、電極は３回塗布され、約１００μｍの濡れた膜厚で堆積された（乾燥プロセス中の溶媒の蒸発は、それぞれの層の厚さを１００μｍから約７μｍに減らした）。
【０１１３】
それぞれの塗布後に、８０℃で１時間、電極を真空乾燥し、最後の塗布を行った後、大気圧の空気中で、１５〜６０分間、２００℃で全体の硬化を行った。結果の電極／セパレータ膜構造は、コインセル、ポーチセル、および積層された角柱のセルを含む様々なセルアーキテクチュアで用いられた。
【０１１４】
それらの塗布された電極は、非常に良好に機能することが見出された。特に、先のセパレータを組み込む３５０ｍＡｈの角柱セルは、従来の膜セパレータを用いたセルに比較して、双方の制限されたサイクルのライフ特性テストで非常に良好な機能を示した。先のセパレータを用いたセルは、従来の膜セパレータセルに比較して、これに匹敵するサイクルライフを示す。先のセパレータが組み込まれた、より小さい容量の研究段階のセルでは、従来の膜セパレータを組み込んで作製された同様のセルより、実質的に高いパワーが得られることが観察された。
【０１１５】
例２：リーク電流の測定
リーク電流は、予想されるセルの貯蔵寿命の性能指数である。
【０１１６】
実質的に例１で述べたように準備された多孔質の膜が、以下の変形に準備された。シリカセパレータは、リチウムイオンフォスフェイト系カソードの上に、１つまたは２つのパスのいずれかで配置された。前者の場合、プロセス手順は、スプレー、乾燥、および続いて層の硬化である。後者の場合、手順は、スプレー／乾燥／スプレー／乾燥／硬化技術と続く。
【０１１７】
リチウムイオンフォスフェイト材料（ＬＦＰ）からなる被覆されたカソードを、Ｌｉ金属の対向電極に隣接して直接、３面がシールされたポーチ容器中に配置し、セルを電解質で充填し、続いて４つめの面をシールし、内部を外部環境から完全に分離することにより、単層ポーチフォーマットでＬｉ金属アノードを備えたセルが準備された。セルは、３．０Ｖに充電される前に３回（＋Ｃ／２、−Ｃ／５）サイクルされ、開回路に放置された。電流は３日間測定され、ここで示される値を与えるために完全な放電が推定された。表３は、総セパレータ膜厚とコーティングの回数を変化させた様々なセルタイプで測定されたリーク電流を示す。平均リーク電流（および放電のための結果の時間）は、多孔質のシリカ層を２つの工程で堆積させたセルにおいて、より低く（より長く）なった。スプレーされたシリカ膜についてのリーク電流が、商業的に入手可能な、セルガード（Celgard）２３２５とゴアエクセレレータ（Gore Excellarator）セパレータを用いて形成した比較セルと比べた。比較セルは、テストセル２Ａ〜２Ｄのいずれよりも長い放電時間を示し、一方、テストセル２Ａ、２Ｂは、より低い平均リーク電流（０．９７μＡ対１．０９〜１．２６μＡ）を示した。
【０１１８】
表３：ＬＦＰハーフセルとＬＦＰ／ＬＴＯセル中の、様々なセパレータタイプと製品のリーク電流
0005426551.tif 000005
【０１１９】
表３はセルのライフサイクルの評価である。
セルパワーは、重要な性能指数である。セルパワーに対するセパレータ選択のインパクトは、セパレータを用いた同じ比較セルにより見積もった。これは、電気活性材料（「Ｍ１」）を含むリチウムイオンフォスフェイトを含むカソードと、リチウムタイタネート（「ＬＴＯ」）を含むアノードとを有するポーチセルを用いて行われた。
【０１２０】
実質的に例１で述べたように準備された多孔質膜が、以下の変形を用いて準備される。シリカセパレータは、以下のように準備された。先の述べたように、Ｍ１とＬＴＯの電極（２ｃｍ×２ｃｍ）が、それぞれ約２〜５コーティングのシリカセパレータで被覆された。それらの電極は、続いてポリマのポーチ中に配置され、リチウムイオン電池に適した混ぜられたカーボネート／ＬｉＰＦ６電解質で満たされた、外部環境からシールされた。同様に、２ｃｍ×２ｃｍのＬＴＯおよびＭ１電極が準備され、ポリオレフィン膜により分離された同様のポーチ中にシールされた。すべての点で、セパレータを除外すれば、それらの２つのセルは同一である。
【０１２１】
実質的に例２で述べられた単層ポーチフォーマットで、ＬＴＯを有するセルが準備された。
【０１２２】
セパレータが、約２３μｍの膜厚を有し、ゴアエクセレレータの商標名でゴア社から入手可能な多孔質のフッ化ポリマ膜であることを除き、比較セルは上述のように準備された。
【０１２３】
セルは、増加させた充電速度（１／１０Ｃ、１Ｃ、３Ｃ、５．７Ｃ、１０Ｃ、１／１０Ｃ、５Ｃ、１００Ｃ、２００Ｃ、および３００Ｃ）で充電／放電サイクルを通して循環させた。それぞれの充電速度での循環は、約３〜１０サイクル行われた。セル性能は、テストセルと比較セルの双方に対して、それぞれのサイクルでの最初の放電の割合をプロットして測定した。図５に示すように、ナノ複合セパレータを有するポリマセラミックを用いたテストセルは、ゴアエクセレレータ有する比較セルと同様に、５０Ｃまでを示し、約５０より大きな充電速度では、従来の標準セパレータの性能をしのいだ。
【０１２４】
例４：セルライフサイクルの評価
角柱のセルについてライフサイクル性能が調査された。
パワー値は、セパレータを除いて同様である比較セルを用いて見積もられる。これは、角柱セルで行われた。
【０１２５】
セルは、約１３のアノードを約１２のカソードに交互に積層した角柱セルフォーマットのＬＴＯアノードを用いて準備した。ナノ複合材料セパレータを用いて形成されたそれらのセルは、互いに直接接触する電極と、電解質が入れられる前に全体の積層の周囲に巻き付けられたポリオレフィン膜の層を用いて形成され、ポーチ中で真空シールされ、形成プロセスが行われる。サイクルの形成後、ポーチに孔があけられ、再度シールされてテストされる。ポリオレフィンのセパレータセルの場合、２つの電極の周囲に膜を巻くことで、アノードとカソードが互いに分離された。他の全ての点において、２つのセルは同じように準備された。
【０１２６】
セパレータが、約２３μｍの膜厚を有し、ゴアエクセレレータの商標名でゴア社から入手可能な多孔質のフッ化ポリマ膜であることを除き、比較セルは上述のように準備された。
【０１２７】
セルは、＋３Ｃ／−８．７Ｃで、４０００サイクルまで充電／放電サイクルが行われ、テストセルと比較セルの双方に対して、それぞれのサイクルで第３放電の割合をプロットすることで測定された。
【０１２８】
例５：セルライフサイクルの評価
パワーは、セパレータを除いて同様であるセルの、容量と速度の比較から見積もられる。これは、グラファイトアノードを有するポーチセルを用いて行われた。
【０１２９】
実質的に例１に記載されたように準備された多孔質の膜は、最終膜厚が３つの分離したスプレーコート／乾燥工程により達成される方法を用いて準備された。
【０１３０】
セルは、ＬＴＯ複合アノードに代えて、グラファイト複合アノードが使用されることを除き、実質的に例２に記載されたような単層ポーチフォーマットのグラファイトアノードを用いて準備された。
【０１３１】
セパレータが、商標セルガード２３２０の下でセルガード社から入手可能な多孔質ポリマ膜であることを除いて、比較ポーチセル（比較セル＃１）は上述のように準備された。セパレータは、多孔質のポリオレフィンから形成され、約２０ミクロンの膜厚を有した。他の比較セル（比較セル＃２）は、約２５μｍの膜厚を有し、商標名セパリオン（Separion）Ｓ２４０Ｐ２５の下にデグッサ（Degussa）社から入手可能な多孔質セパレータを用いて準備される。
【０１３２】
セルは、増加する放電速度（０．１Ｃ〜５００Ｃ）で充電／放電サイクルされ、それぞれの充電速度は、約３〜１０サイクルで行われた。セル性能は、放電容量（ｍＡｈ）、テストセルと比較セルに対する放電Ｃ速度をプロットすることで測定された。図７に示すように、比較セルと同様に、テストセルは、放電速度の範囲を超えて行われた。
【０１３３】
孔サイズ分布の決定
孔サイズ分布は、水銀侵入分析を用いて得られた。試料は、コートされないカソード、６５重量％ヒュームドシリカでコートされたカソード、および４５重量％ヒュームドシリカでコートされたカソードであった。分析する材料は、カミソリの刃の上で注意深く曲げ、張力を維持しながら試料の裏面に沿って刃を引っ張ることにより、電流コレクタから材料を除去して得られた。この動作は、試料の表面上でコートを除去し、その面の接触することなく電流コレクタから除去できる。除去された試料は、比較的大きな薄片であり、粉体ではない。孔サイズ分布は、それらの薄片を用いて、オートポア水銀ポロシメータ（AutoPore Mercury Porosimeter）による標準的な手順を用いて決定した。
【０１３４】
結果を図８に示す。セパレータ試料はカソード材料を含むため、カソードの孔サイズ分布がセパレータ分布から差し引かれ、４５重量％ヒュームドシリカの場合は、否定的なピークを残した。２５ｎｍ、５０ｎｍ、および１００ｎｍの孔サイズは、６５重量％のヒュームドシリカ試料のセパレータで明瞭に観察された。このように、二峰性および多様な孔サイズ分布が観察された。
【０１３５】
例７：放電容量へのセパレータクラックの影響
セルは、表４に示すような異なる成分や特性を有するヒュームドシリカ／ＰＶＤＦ系を用いて準備され、一般には上述のように準備された。
【０１３６】
表４  テストセルの成分
0005426551.tif 000006
【０１３７】
この表では、セルは、クラックの無い組成の異なる多孔質のセパレータと、意図的なクラックを備えたそのセパレータ（黒字のＢｕｉｌｄ  １０）を有する。同様に、標準のポリオレフィンセパレータを有するセルの性能も評価された。このセパレータは、ワイド（Wide）により形成され、このセルは単に「Ｗｉｄｅ」と呼ばれる。
【０１３８】
図１０は、上述の表４に示したセルの、容量とＣ速度のプロットである。最初の観察では、高い孔分布を有するセル（Ｂｕｉｌｄ８、９）は、商業的に入手可能な多孔質ポリオレフィンセパレータと同等の容量を有する。ＮＣＳ  Ｂｕｉｌｄ  １０は、クラックを誘起するために意図的に処理された高多孔性セパレータから準備された。低下した性能は、クラックの除去は、高性能に対して重要な影響を与えることを明確に示す。
【０１３９】
例８：導電性測定
導電性は、記載されたセパレータと、表５に示すようなＰＶＤＦバインダを有する複合電極を用いたＬｉイオンセルを用いて測定された。アノードはＭＣＭＢグラファイトカーボンであり、カソードは、リチウムイオンフォスフェートに基づく。電解質は、カーボネートとＬｉＰＦ６塩との混合物であった。セル電圧が２．８ボルトより大きい（＞２．８Ｖ）開回路の場合に、セルインピーダンスが測定された。複素インピーダンスは、ソーラートロン周波数発生器（Solartron Frequency generator）および分析器を用いて、０．０１Ｈｚから１００，０００Ｈｚまでの範囲の周波数で測定された。正弦曲線の電圧は、ピークからピークまでが５ｍＶであった。抵抗は、低周波数でキャパシタンスが最初の場合の値である。これは、虚数と実数のインピーダンスの関係のプロットで、プロットがｘ軸と交差する点である。抵抗値は、電極の断面とセパレータ膜厚に基づいて、バルク導電性に変換される。
【０１４０】
表５：例示のＬｉセルの導電性測定
0005426551.tif 000007
【０１４１】
それらの結果は、多孔質セパレータの導電性は、組成により変わることを示す。この例では、高いヒュームドシリカ成分（６５重量％）を有する多孔質セパレータは、商業的なポリオレフィンセパレータと同等である導電性測定を有した。セパレータの有機物粒子成分を４５重量％に低減すると、セル導電性が低下した。
【０１４２】
例９：接着性テスト
多孔質セパレータの電極層に対する相対的接着強度が、以下のテストで決定された。
【０１４３】
テープテスト（TAPE TEST）：通常のスコッチテープが基板の上面に配置され、指で押すことにより固定された。これでテープは半透明から透明に変わる。一端は基板から自由に保持される。この自由端が基板から、速い動作で引っ張られる。
【０１４４】
パスセパレータ接着（PASS SEPARATOR ADHESION）：セパレータ／電極アセンブリが、膜基板から除去される。後に、金属膜基板（電流コレクタ）が残る。これは、セパレータ／電極の界面が、電極／電流コレクタの界面より強いために起きる。これは典型的な結果である。
【０１４５】
フェイルセパレータ接着（FAIL SEPARATOR ADHESION）
電極は暗い領域として現れ、テープは白い堆積を有する（セパレータは白）。これは、テストされたいずれの多孔質セパレータ／電極アセンブリでも起こらず、多孔質セパレータと多孔質電極層との間に固くて強固な接合があることを示す。
【０１４６】
マンドレルテスト（MANDREL TEST）
直径２ｍｍの心棒が、２つのマウンティング棒の端部につり下げられ、中央部分の多くは、サポート構造によって束縛されない。適切な長さの膜（これは、棒からその上に立っているテーブルまでの距離の長さのおおよそ２倍である）が、棒から下げられる。次に、これが一端から他方に向かって、棒を横切って強く膜を引っ張る力を用いて、１０回巻かれる。これは手で行われる。２つの端部は２つの手で保持される。１０回の引っ張り／前進の後、テストは完了する。不合格（フェイル）：電極からコーティング粒子が自由の落下するもの。合格（パス）：膜の粒子が、電極から自由に落下せず、続いて約１００倍の光学顕微鏡で試験され、大きなクラックは無かった。この実験は、膜の基板に対する接着をテストするのに使用される。とりわけ、巻かれた円筒状のセルで起きるのと同様の、引っ張りと圧縮の双方において、活性材料が、電流コレクタへの接着を維持できるか否かをテストするのに用いられる。
【０１４７】
先の記載では、本発明の１つの特定の具体例について記載した。本発明の他の変形や変化は、ここに表された教示に基づき当業者にとって明らかであろう。先の記載は、本発明の実施について開示することを意図し、限定することを意図するものではない。発明の範囲を規定するのは、全ての均等物を含む以下の請求項である。
【図１】
0005426551.tif 000008
【図２】
0005426551.tif 000009
【図４】
0005426551.tif 000010
【図９】
0005426551.tif 000011
【図３】
0005426551.tif 000012
【図５】
0005426551.tif 000013
【図６】
0005426551.tif 000014
【図７】
0005426551.tif 000015
【図８】
0005426551.tif 000016
【図１０】
0005426551.tif 000017
【図１１】
0005426551.tif 000018